【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  リチウム含有複合酸化物を活物質とする正極と、リチウムの吸蔵・放出が可能な材料を活物質とする負極と、有機電解液および前記有機電解液を保持したホストポリマーからなるゲル電解質とを有し、前記正極と前記負極との間に前記ゲル電解質がセパレータ層として介在したリチウムポリマー二次電池において、
前記ホストポリマーが、（メタ）アクリレート単位およびアルキレンオキシド単位を含む側鎖ならびにフッ化ビニリデン単位を含む主鎖を有する共重合体の架橋体であり、
前記側鎖が、平均分子量３００〜１６００のポリエチレングリコールジ（メタ）アクリレートからなり、
前記共重合体において、前記側鎖部分の重量比率が１〜３０重量％であることを特徴とするリチウムポリマー電池。
【請求項２】  前記正極および前記負極の少なくとも一方が、酸素含有基を有する変性ポリフッ化ビニリデンからなるバインダを含有する請求項１記載のリチウムポリマー電池。
【請求項３】  前記正極が、酸素含有基を有する変性フッ化ビニリデン−６フッ化プロピレン共重合体からなるバインダを含有する請求項１記載のリチウムポリマー電池。
【請求項４】  前記負極が、（メタ）アクリレート単位を含むポリマーのアイオノマーからなるバインダを含有する請求項１記載のリチウムポリマー電池。
【請求項５】  前記負極が、アクリロニトリル単位、スチレン単位およびブタジエン単位を含む粒子状ゴムからなるバインダを含有する請求項１記載のリチウムポリマー電池。
【請求項６】  正極板と、（メタ）アクリレート単位およびアルキレンオキシド単位を含む側鎖およびフッ化ビニリデン単位を含む主鎖を有する共重合体であり、前記側鎖が、平均分子量３００〜１６００のポリエチレングリコールジ（メタ）アクリレートからなるセパレータ層と、負極板とを、前記セパレータ層を前記正極と前記負極との間に介在させて積層することにより電極群を得る工程、
電池ケース内に前記電極群を収容後、前記電池ケース内に熱重合開始剤および有機電解液を入れ、前記電池ケースを封止する工程、および
封止後の電池を加熱して前記共重合体を架橋させる工程を有し、
前記共重合体において、前記側鎖部分の重量比率が１〜３０重量％であることを特徴とするリチウムポリマー電池の製造法。
【手続補正２】
【補正対象書類名】明細書
【補正対象項目名】００１５
【補正方法】変更
【補正の内容】
【００１５】
前記共重合体において、前記側鎖部分の重量比率は１〜３０重量％である。
前記側鎖は、平均分子量３００〜１６００のポリエチレングリコールジ（メタ）アクリレートからなる。
【手続補正３】
【補正対象書類名】明細書
【補正対象項目名】００１７
【補正方法】変更
【補正の内容】
【００１７】
本発明は、また、正極板と、（メタ）アクリレート単位およびアルキレンオキシド単位を含む側鎖およびフッ化ビニリデン単位を含む主鎖を有する共重合体であり、前記側鎖が、平均分子量３００〜１６００のポリエチレングリコールジ（メタ）アクリレートからなるセパレータ層と、負極板とを、前記セパレータ層を前記正極と前記負極との間に介在させて積層することにより電極群を得る工程、電池ケース内に前記電極群を収容後、前記電池ケース内に熱重合開始剤および有機電解液を入れ、前記電池ケースを封止する工程、および封止後の電池を加熱して前記共重合体を架橋させる工程を有し、
前記共重合体において、前記側鎖部分の重量比率が１〜３０重量％であることを特徴とするリチウムポリマー電池の製造法に関する。
【手続補正４】
【補正対象書類名】明細書
【補正対象項目名】００２２
【補正方法】変更
【補正の内容】
【００２２】
側鎖は、例えばポリエチレングリコールジ（メタ）アクリレートなどのポリアルキレングリコールジ（メタ）アクリレートからなることが好ましい。ポリアルキレングリコールジ（メタ）アクリレートの平均分子量は３００〜１６００である。平均分子量が３００未満では、ホストポリマーのゲル形成機能が不充分であり、１６００を超えると、高温におけるホストポリマーの安定性が低下する。
【手続補正５】
【補正対象書類名】明細書
【補正対象項目名】００６１
【補正方法】変更
【補正の内容】
【００６１】
《参考例１》
平均分子量１１００のポリエチレングリコールジアクリレートの代わりにエチレングリコールジメタクリレート（分子量１９８）を用い、共重合体におけるエチレングリコールジメタクリレート部の重量比率を１２重量％にしたこと以外、実施例１と同様にポリマー電池を作製した。
【手続補正６】
【補正対象書類名】明細書
【補正対象項目名】００６２
【補正方法】変更
【補正の内容】
【００６２】
《参考例２》
平均分子量１１００のポリエチレングリコールジアクリレートの代わりに平均分子量３０００のポリエチレングリコールジアクリレートを用い、共重合体におけるエチレングリコールジメタクリレート部の重量比率を１５重量％にしたこと以外、実施例１と同様にポリマー電池を作製した。
【手続補正７】
【補正対象書類名】明細書
【補正対象項目名】００６３
【補正方法】変更
【補正の内容】
【００６３】
《参考例３》
共重合体のホストポリマーにおけるポリエチレングリコールジアクリレート部の重量比率を０．５重量％にしたこと以外、実施例１と同様にポリマー電池を作製した。
【手続補正８】
【補正対象書類名】明細書
【補正対象項目名】００６４
【補正方法】変更
【補正の内容】
【００６４】
《参考例４》
平均分子量１１００のポリエチレングリコールジアクリレートの代わりに平均分子量３０００のポリエチレングリコールジアクリレートを用い、共重合体におけるポリエチレングリコールジアクリレート部の重量比率を４０重量％にしたこと以外、実施例１と同様にポリマー電池を作製した。
【手続補正９】
【補正対象書類名】明細書
【補正対象項目名】００６５
【補正方法】変更
【補正の内容】
【００６５】
電池の評価
実施例１〜１０、比較例１〜２および参考例１〜４の電池の充放電を２０℃で１０回繰り返した。充放電の条件は、充電終止電圧４．２Ｖ、放電終止電圧３．０Ｖおよび１時間率のレートとした。その後、各電池を８０℃で３日間の保存し、保存後の各電池を上記と同じ条件で充放電した。保存後の電池の放電容量を保存前の電池の放電容量で割った値を、容量維持率として１００分率で表１および２に示す。表１には実施例１〜６および参考例１〜４ならびに比較例１〜２の結果を、表２には実施例７〜１０の結果を示す。
【手続補正１０】
【補正対象書類名】明細書
【補正対象項目名】００６６
【補正方法】変更
【補正の内容】
【００６６】
【表１】
2002117899.tif 000001
【手続補正１１】
【補正対象書類名】明細書
【補正対象項目名】００７２
【補正方法】変更
【補正の内容】
【００７２】
（メタ）アクリレート単位およびアルキレンオキシド単位を含む側鎖の大きさは、実施例４および５ならびに参考例１および２から明らかなように、平均分子量３００〜１６００の場合に、高温保存特性を改良する効果が顕著である。これは、側鎖が短すぎると、電解液を保持する機能が不充分となり、側鎖が長すぎると、エチレンオキシド部分の性質が強く現れ、高温で分解されやすくなるためと考えられる。また、上記と同様に、側鎖部分の重量比率が少なすぎると、ポリフッ化ビニリデン部分の性質が強く現れ、多すぎるとポリエチレンオキシド部分の性質が強く現れる。